【事件の表示】
　平成　８年特許願第　　５６２２号「カラーフィルタ及びその製造方法」拒絶査定不服審判事件〔平成　９年　７月３１日出願公開、特開平　９−１９７１１５〕について、次のとおり審決する。
【結　論】
　本件審判の請求は、成り立たない。
【理　由】
１．手続の経緯
　本願は、平成８年１月１７日の出願であって、平成１５年９月１６日付で拒絶査定がなされ、これに対し、同年１０月２３日に拒絶査定に対する審判請求がなされるとともに、同年１１月２５日付で手続補正がなされたものである。
　
２．平成１５年１１月２５日付の手続補正についての補正却下の決定
〔補正却下の決定の結論〕
　平成１５年１１月２５日付の手続補正（以下、「本件補正」という。）を却下する。
〔理由〕
（１）補正後の本願発明
　本件補正により、特許請求の範囲の請求項１及び２は、
「【請求項１】
　透明基板上に複数色画素とブラックマトリクスとを有し、複数色画素上へのブラックマトリクスの重なりがないカラーフィルタの製造方法において、複数色画素を形成した後、
１）固形分比として酸により硬化する樹脂系材料１０〜４０重量％、架橋剤５〜２０重量％、光酸発生剤３〜１０重量％、黒色顔料２０〜６５重量％を含み、前記光酸発生剤がトリハロメチル基含有トリアジン誘導体である黒色樹脂組成物を塗布、乾燥して黒色樹脂層を形成する工程、
２）黒色樹脂層を複数色画素をマスクとして透明基板側から露光し、次に黒色樹脂層を加熱する工程、
３）黒色樹脂層を現像し、ブラックマトリクスとする工程
からなることを特徴とするカラーフィルタの製造方法。
　
【請求項２】
　請求項１の製造方法における露光を行った後、加熱をする前に、前記黒色樹脂層側から４０〜６０ｍＪ／ｃｍ２の紫外線により露光し表面を平坦とすることを特徴とする請求項１記載のカラーフィルタの製造方法。」と補正された。
　
　上記補正は、平成１５年８月２０日付手続補正書の
（ａ）特許請求の範囲の『請求項１』を削除し、
（ｂ）特許請求の範囲の『請求項２』を「請求項１」として、
（ｃ）『請求項１記載の黒色樹脂組成物』を「固形分比として酸により硬化する樹脂系材料１０〜４０重量％、架橋剤５〜２０重量％、光酸発生剤３〜１０重量％、黒色顔料２０〜６５重量％を含み、前記光酸発生剤がトリハロメチル基含有トリアジン誘導体である黒色樹脂組成物」とし、
（ｄ）『２）黒色樹脂層を複数色画素をマスクとして透明基板側から露光する工程、３）黒色樹脂層を加熱する工程、４）』を「２）黒色樹脂層を複数色画素をマスクとして透明基板側から露光し、次に黒色樹脂層を加熱する工程、３）」とし、
（ｅ）『を有するカラーフィルタの製造方法』を「を有し、複数色画素上へのブラックマトリクスの重なりがないカラーフィルタの製造方法」とし、
（ｆ）特許請求の範囲の『請求項３』を「請求項２」として、
（ｇ）『露光する』を「露光し表面を平坦とする」とし、
（ｈ）『請求項２』を「請求項１」としたものである。
　
　前記（ａ）の補正は、特許法第１７条の２第４項第１号の請求項の削除を目的とするものに該当し、前記（ｂ）、（ｃ）、（ｄ）、（ｆ）及び（ｈ）の補正は、特許法第１７条の２第４項第４号の明りょうでない記載の釈明を目的とするものに該当し、前記（ｅ）及び（ｇ）の補正は、特許法第１７条の２第４項第２号の特許請求の範囲の減縮を目的とするものに該当する。
　
　そこで、本件補正後の前記請求項１に記載された発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された特開平３−２０９２０３号公報（以下、「引用文献１」という。）には、次の事項が記載されている。
「〔実施例〕
　以下、本発明を図面に基づいて詳細に説明する。
　本発明は、次のような製造工程を有する。
（１）　まず、第１図（Ａ）のように透明な基板（例えばガラス基板）１上に印刷法、染色法等によりＲ，Ｇ，Ｂ各色の所定パターンの着色部２を形成する。
（２）　次に、第１図（Ｂ）のようにガラス基板１及び着色部２上に黒色フォトレジスト３をスピンコート法、ロールコート法、印刷法等により塗布し、予備乾燥を行う。
（３）　続いて、第１図（Ｃ）のようにガラス基板１の裏面側からＵＶ光（紫外線）ａを照射する。このＵＶ光のピーク波長は、黒色フォトレジスト３の感光波長域と互いに重なるか、望ましくは、更に紫外域になるように選択する。
（４）　この後、黒色フォトレジスト３を現像液にて現像する。この現像により、ＵＶ光照射時に着色部自体がマスクとなる着色部上面の黒色フォトレジストが除去され、第１図（Ｄ）のように着色部２の間に遮光膜３’が形成される。この結果、表面が平滑な遮光膜付きカラーフィルターが得られる。」（第２頁右上欄第１行〜同頁左下欄第３行）
　
「このようにして得られた完成品（カラーフィルター）は、着色部（カラーフィルター層）と遮光膜が互いに重なることはなく、平滑なものであった。また、その遮光膜は、十分な遮光機能を持つものであった。
〔発明の効果〕
　以上のように本発明によれば、各色の着色部自体をＵＶ光に対するマスクとして活用するため、遮光膜形成時に専用の遮光膜用フォトマスクを使用したり、遮光膜と着色部のアライメント操作を行う必要がなくなり、工程が単純となってコストの低減が図れる。」（第２頁右下欄第１１行〜第３頁左上欄第２行）
　
　黒色フォトレジスト組成物を塗布、乾燥して黒色フォトレジスト層を形成することは自明であるので、前記記載事項と第１図の記載からみて、引用文献１には、「透明な基板上に複数着色部と遮光膜とを有し、複数着色部上への遮光膜の重なりがないカラーフィルターの製造方法において、複数着色部を形成した後、
１）黒色フォトレジスト組成物を塗布、乾燥して黒色フォトレジスト層を形成する工程、
２）黒色フォトレジスト層を複数着色部をマスクとして透明な基板側から光を照射する工程、
３）黒色フォトレジスト層を現像し、遮光膜とする工程
からなることを特徴とするカラーフィルターの製造方法。」が記載されている（以下、「引用発明１」という。）。
　
　同じく特開平４−１７７２０２号公報（以下、「引用文献２」という。）には、次の事項が記載されている。
「１）　透明基板上に赤，緑，青の画素とブラックマトリックスとを設けたカラーフィルターのブラックマトリックスの形成方法において、
　（ｉ）基板上に（イ）酸により硬化し得る樹脂系材料と、（ロ）光酸発生剤と、（ハ）黒色顔料とを含有してなる感光性の黒色樹脂組成物を塗布，乾燥し、黒色樹脂層を形成する工程と、
　（ｉｉ）該黒色樹脂層をパターン露光する工程と、
　（ｉｉｉ）該露光済みの黒色樹脂層を加熱する工程と、
　（ｉｖ）該露光、加熱済みの黒色樹脂層を現像する工程とを
　含むことを特徴とするブラックマトリックスの形成方法。
２）　請求項１記載のブラックマトリックスの形成方法において、
　上記（イ）の酸により硬化し得る樹脂系材料が、フェノールを含む樹脂とＮ‐メチロール構造を持つ架橋剤とから成ることを特徴とするブラックマトリックスの製造方法。　」（第１頁、特許請求の範囲）
　
「（ii）光の照射により酸を発生し得る有機ハロゲン化合物の例としては、・・・特公昭48−36281号公報，特開昭53−133428号公報，特開昭60−105667号公報，特開昭60−239736号公報に記載のハロメチル−Ｓ−トリアジン化合物,・・・などを挙げることができる。」（第４頁右上欄第２〜１６行）
　
「これらの光酸発生剤のうち、（ii）の有機ハロゲン化合物、特にハロメチル−Ｓ−トリアジン化合物、・・・が架橋効率が良く好適である。」（第４頁左下欄第１７行〜同頁右下欄第１行）
　
「本発明に於ける下記（１）式の重量比は、
〔（イ）樹脂系材料＋（ロ）光酸発生剤〕／（ハ）黒色顔料　　・・・（１）
95/5から10/90、好ましくは90/10から40/60とするのがよい。」（第５頁右上欄第６〜９行）
　
「次に本発明の感光性の黒色樹脂組成物を用いたブラックマトリックスの形成例を述べる。
　本発明に係るブラックマトリックスの形成方法は上記（ｉ）感光性の黒色樹脂組成物を透明基板上に塗布，乾燥して、着色樹脂層を形成した後、（ｉｉ）所定のパターンに従って光を照射して露光し、（ｉｉｉ）この層を約50〜200℃の範囲で加熱し、（ｉｖ）次いで現像液で現像してブラックマトリックスを形成する。・・・
　上記（ｉ）の黒色樹脂層を形成する際の乾燥は、約50〜150℃で30秒〜30分程度である。照射する光は、例えば可視光線，紫外線,X線及び電子線などが使用できる。
　次いで上記黒色樹脂層を加熱するのであるが、この露光後の熱処理により露光部の表面で発生した酸が拡散して・・・樹脂を架橋，硬化させて現像液に不溶となる。この加熱処理は約50〜200℃好ましくは70〜160℃の範囲とするのがよい。」（第５頁右下欄第１８行〜第６頁右上欄第１行）
　
「実施例２ 
　表面にＳｉＯ２膜を形成したソーダガラス基板上に赤，緑，青の画素を印刷により形成してなる基板に、下記組成２の感光性の黒色樹脂組成物を実施例１と同様に操作してブラックマトリックスを形成して、ブラックマトリックスが設けられたカラーフィルターを得た。
組成２
（イ）酸硬化樹脂系材料
ポリビニルフェノール（・・・）　　　　　　　　　　　７．１ｇ
メタノール／エタノール変性ベンゾグアナミン（・・・）２．１ｇ
（ロ）光酸発生剤
・・・　　　　　　　　　　　　　　　　　　　　　　　０．８ｇ
（ハ）黒色顔料
カーボンブラック　　　　　　　　　　　　　　　　　　２．５ｇ
チタンブラック　　　　　　　　　　　　　　　　　　　１．５ｇ
（ニ）増感剤
・・・　　　　　　　　　　　　　　　　　　　　　　　０．９ｇ
（ホ）溶媒
・・・　　　　　　　　　　　　　　　　　　　　　　４０ｇ　　」
（第７頁左上欄第１１行〜同頁右上欄末行）
　
　前記記載事項からみて、引用文献２には、
「（ａ）　黒色樹脂層を露光した後に、黒色樹脂層を加熱すること、
（ｂ）　光の照射により酸を発生し得る有機ハロゲン化合物の例としては、特開昭53−133428号公報に記載のハロメチル−Ｓ−トリアジン化合物があること、そして、光酸発生剤のうち、ハロメチル−Ｓ−トリアジン化合物が架橋効率が良く好適であること、
（ｃ）　〔（イ）樹脂系材料＋（ロ）光酸発生剤〕／（ハ）黒色顔料　　
上記式の重量比は、95/5から10/90とするのがよいこと、
（ｄ）　黒色樹脂組成物の組成が、
　（イ）酸硬化樹脂系材料
ポリビニルフェノール　　　　　　　　　　　　　　　７．１ｇ
メタノール／エタノール変性ベンゾグアナミン　　　　２．１ｇ
　（ロ）光酸発生剤　　　　　　　　　　　　　　　　０．８ｇ
　（ハ）黒色顔料
カーボンブラック　　　　　　　　　　　　　　　　　２．５ｇ
チタンブラック　　　　　　　　　　　　　　　　　　１．５ｇ
　（ニ）増感剤　　　　　　　　　　　　　　　　　　０．９ｇ
であること」が記載されている（以下、「引用発明２」という。）。
　
（３）対比
　引用発明１における「透明な基板」、「着色部」、「遮光膜」、「カラーフィルター」、「黒色フォトレジスト」、及び「光を照射」は、本願補正発明の「透明基板」、「色画素」、「ブラックマトリクス」、「カラーフィルタ」、「黒色樹脂」、及び「露光」にそれぞれ相当するものであるので、本願補正発明と引用発明１とを対比すると、「透明基板上に複数色画素とブラックマトリクスとを有し、複数色画素上へのブラックマトリクスの重なりがないカラーフィルタの製造方法において、複数色画素を形成した後、
１）黒色樹脂組成物を塗布、乾燥して黒色樹脂層を形成する工程、
２）黒色樹脂層を複数色画素をマスクとして透明基板側から露光する工程、
３）黒色樹脂層を現像し、ブラックマトリクスとする工程
からなることを特徴とするカラーフィルタの製造方法。」で両者の構成は一致し、次の点で両者の構成は相違する。
　
相違点（Ａ）：
　黒色樹脂層を露光した後に、本願補正発明は、黒色樹脂層を加熱するのに対して、引用発明１は、そのことについての記載がない点。
　
相違点（Ｂ）：
　黒色樹脂組成物が、本願補正発明は、固形分比として酸により硬化する樹脂系材料１０〜４０重量％、架橋剤５〜２０重量％、光酸発生剤３〜１０重量％、黒色顔料２０〜６５重量％を含み、前記光酸発生剤がトリハロメチル基含有トリアジン誘導体であるのに対して、引用発明１は、そのことについての記載がない点。
　
（４）判断
相違点（Ａ）について：
　黒色樹脂層を露光した後に、黒色樹脂層を加熱することは、引用発明２に記載されており、これを引用発明１に採用して、相違点（Ａ）における本願補正発明のような構成としたことに、格別の困難性は認められない。
　
相違点（Ｂ）について：
　引用発明２の
　「〔（イ）樹脂系材料＋（ロ）光酸発生剤〕／（ハ）黒色顔料　　
上記式の重量比は、95/5から10/90とするのがよい」という記載と、
　黒色樹脂組成物の組成が、
「（イ）酸硬化樹脂系材料
ポリビニルフェノール　　　　　　　　　　　　　　　　７．１ｇ
メタノール／エタノール変性ベンゾグアナミン　　　　　２．１ｇ
（ロ）光酸発生剤　　　　　　　　　　　　　　　　　　０．８ｇ
（ハ）黒色顔料
カーボンブラック　　　　　　　　　　　　　　　　　　２．５ｇ
チタンブラック　　　　　　　　　　　　　　　　　　　１．５ｇ
（ニ）増感剤　　　　　　　　　　　　　　　　　　　　０．９ｇ」
であるという記載から、
　黒色樹脂組成物の固形分比が酸により硬化する樹脂系材料１０〜４０重量％、架橋剤５〜２０重量％、光酸発生剤３〜１０重量％、黒色顔料２０〜６５重量％の数値範囲に入ることは、引用発明２に記載されている。
　さらに、引用発明２には、光酸発生剤としてハロメチル‐Ｓ‐トリアジン化合物が好適であることが記載されている。
　そして、ハロメチル‐Ｓ‐トリアジン化合物が記載されているとして、引用発明２に記載されている特開昭５３−１３３４２８号公報には、トリハロメチル基含有トリアジン誘導体が記載されている。
　したがって、引用発明２には、実質的にトリハロメチル基含有トリアジン誘導体が記載されている。
　前記したように、引用発明２には、黒色樹脂組成物が、固形分比として酸により硬化する樹脂系材料１０〜４０重量％、架橋剤５〜２０重量％、光酸発生剤３〜１０重量％、黒色顔料２０〜６５重量％の数値範囲に入ること、及び光酸発生剤がトリハロメチル基含有トリアジン誘導体であることが記載されている。
　引用発明１の黒色樹脂組成物として、前記引用発明２の黒色樹脂組成物の構成を採用して、相違点（Ｂ）における本願補正発明のような構成としたことに、格別の困難性は認められない。
　
　そして、前記相違点（Ａ）及び（Ｂ）における本願補正発明の構成による効果は、引用発明１及び引用発明２から予測される範囲のものである。
　
　したがって、本願補正発明は、引用文献１及び引用文献２に記載された発明に基づいて、当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項で準用する同法第１２６条第４項の規定に違反するものであり、同法第１５９条第１項で読み替えて準用する同法第５３条第１項の規定により却下されるべきものである。
　
３．本願発明について
　平成１５年１１月２５日付の手続補正は上記のとおり却下されたので、本願の請求項１〜３に係る発明は、平成１５年８月２０日付手続補正書の特許請求の範囲の請求項１〜３に記載された事項により特定される次のとおりのものである。
「【請求項１】
　透明基板上に複数色画素とブラックマトリクスとを有するカラーフィルタにおいて、複数色画素上へのブラックマトリクスの重なりがなく、前記ブラックマトリクス材料として、固形分比として酸により硬化する樹脂系材料１０〜４０重量％、架橋剤５〜２０重量％、光酸発生剤３〜１０重量％、黒色顔料２０〜６５重量％を含み、前記光酸発生剤がトリハロメチル基含有トリアジン誘導体である黒色樹脂組成物を用いることを特徴とするカラーフィルタ。
　
【請求項２】
　透明基板上に複数色画素とブラックマトリクスとを有するカラーフィルタの製造方法において、複数色画素を形成した後、
１）請求項１記載の黒色樹脂組成物を塗布、乾燥して黒色樹脂層を形成する工程、
２）黒色樹脂層を複数色画素をマスクとして透明基板側から露光する工程、
３）黒色樹脂層を加熱する工程、
４）黒色樹脂層を現像し、ブラックマトリクスとする工程
からなることを特徴とするカラーフィルタの製造方法。
　
【請求項３】請求項２の製造方法における露光を行った後、加熱をする前に、前記黒色樹脂層側から４０〜６０ｍＪ／ｃｍ2の紫外線により露光することを特徴とする請求項２記載のカラーフィルタの製造方法。」
　
（１）引用例
　原査定の拒絶の理由に引用された引用文献１・引用文献２、および、その記載事項は、前記「２．（２）」に記載したとおりである。
　
（２）対比・判断
　平成１５年８月２０日付手続補正書の特許請求の範囲の請求項２（以下、「本願発明」という。）と前記引用例とを対比する。
　本願発明は、前記「２．」で検討した本願補正発明から「カラーフィルタの製造方法」の限定事項である「複数色画素上へのブラックマトリクスの重なりがない」との構成を省き、「黒色樹脂組成物」を同じ構成の引用形式の記載とし、「２）黒色樹脂層を複数色画素をマスクとして透明基板側から露光し、次に黒色樹脂層を加熱する工程」という記載を、同じ内容の「２）黒色樹脂層を複数色画素をマスクとして透明基板側から露光する工程、３）黒色樹脂層を加熱する工程」という記載としたものである。
　そうすると、本願発明の構成要件を全て含み、さらに他の構成要件を付加したものに相当する本願補正発明が、前記「２．（４）」に記載したとおり、引用文献１及び引用文献２に記載された発明に基づいて、当業者が容易に発明をすることができたものであるから、本願発明も、同様の理由により、引用文献１及び引用文献２に記載された発明に基づいて、当業者が容易に発明をすることができたものである
　
（３）むすび
　以上のとおり、本願発明は、引用文献１及び引用文献２に記載された発明に基づいて、当業者が容易に発明をすることができたものであるから、特許法第２９条第２項の規定により特許を受けることができない。
　よって、結論のとおり審決する。